(57)【要約】  フッ化ビニリデンと、式ＣＨ2＝ＣＨＯＣ（Ｏ）Ｒ（式中ＲがＣ1〜Ｃ4のアルキル基である）を有するビニルエステルとの共重合単位を含むフルオロエラストマーが開示される。本発明の一実施形態では、フルオロエラストマーはパーフルオロ（アルキルビニルエーテル）と、任意選択的にテトラフルオロエチレンとの共重合単位をさらに含む。別の実施形態では、フッ化ビニリデン／ビニルエステルフルオロエラストマーはヘキサフルオロプロピレンをさらに含む。任意選択的に、本発明のフルオロエラストマーは硬化部位モノマーの共重合単位を含有する。【特許請求の範囲】
【請求項１】
４０〜７５モルパーセントのフッ化ビニリデンと、０．５〜４０モルパーセントのパーフルオロ（アルキルビニルエーテル）と、０．２５〜３０モルパーセントの、式ＣＨ2＝ＣＨＯＣ（Ｏ）Ｒ（式中ＲがＣ1〜Ｃ4のアルキル基である）を有するビニルエステルとの共重合単位を含み、ここで、全共重合単位の合計が１００モルパーセントであることを特徴とするフルオロエラストマー。
【請求項２】
１０〜３５モルパーセントのテトラフルオロエチレンの共重合単位をさらに含むことを特徴とする請求項１に記載のフルオロエラストマー。
【請求項３】
硬化部位モノマーの共重合単位をさらに含むことを特徴とする請求項１に記載のフルオロエラストマー。
【請求項４】
官能化フルオロビニルエーテルの共重合単位をさらに含むことを特徴とする請求項１に記載のフルオロエラストマー。
【請求項５】
エステル側基が少なくとも部分的に鹸化されていることを特徴とする請求項１に記載のフルオロエラストマー。
【請求項６】
６０〜８０モルパーセントのフッ化ビニリデンと、１５〜２５モルパーセントのヘキサフルオロプロピレン単位と、０〜５モルパーセントのテトラフルオロエチレンと、０．２５〜３０モルパーセントの、式ＣＨ2＝ＣＨＯＣ（Ｏ）Ｒ（式中ＲがＣ1〜Ｃ4のアルキル基である）を有するビニルエステルとの共重合単位を含み、ここで、全共重合単位の合計が１００モルパーセントであることを特徴とするフルオロエラストマー。
【請求項７】
硬化部位モノマーの共重合単位をさらに含むことを特徴とする請求項６に記載のフルオロエラストマー。
【請求項８】
官能化フルオロビニルエーテルの共重合単位をさらに含むことを特徴とする請求項６に記載のフルオロエラストマー。
【請求項９】
エステル側基が少なくとも部分的に鹸化されていることを特徴とする請求項６に記載のフルオロエラストマー。
【発明の詳細な説明】
【技術分野】
【０００１】
本発明は、フッ化ビニリデンとビニルエステルとの弾性コポリマーに関する。
【背景技術】
【０００２】
フッ化ビニリデンとヘキサフルオロプロピレンとのコポリマーを含むフルオロエラストマーが当該技術分野で周知である。フッ化ビニリデンと、パーフルオロ（アルキルビニルエーテル）（ＰＡＶＥ）と、任意選択的にテトラフルオロエチレン（ＴＦＥ）とのエラストマーもまた公知である。かかるエラストマーは良好な耐化学薬品性および耐熱性を有する。
【０００３】
引張強度、伸び率、および圧縮永久歪みなどの物理的特性を十分に発現させるために、エラストマーは硬化、すなわち架橋されなければならない。フルオロエラストマーの場合、これは一般に、未硬化ポリマー（すなわちフルオロエラストマーゴム）を多官能性硬化剤と混合し、そして得られた混合物を加熱し、それによってポリマー主鎖または側鎖に沿って硬化剤と活性部位との化学反応を促進することによって行われる。これらの化学反応の結果として形成された鎖間結合は、３次元ネットワーク構造を有する架橋ポリマー組成物の形成をもたらす。フルオロエラストマー用の一般的に使用される架橋剤には、ポリヒドロキシ化合物またはジアミンなどの二官能性の求核反応剤が含まれる。あるいはまた、有機過酸化物と多官能性イソシアヌレートなどの不飽和架橋助剤とを含有する過酸化物硬化系が用いられてもよい。
【０００４】
米国特許公報（特許文献１）は、５０〜８５重量パーセントのフッ化ビニリデンと、５〜３７重量パーセントのテトラフルオロエチレンと、５〜５０重量パーセントのビニルエステルとのコポリマーを開示している。このコポリマーはまた、任意選択的に、共重合したヘキサフルオロプロピレン、クロロトリフルオロエチレン、トリフルオロプロペン、エチレン、プロピレンまたはアルキルビニルエーテルを含有してもよい。
【０００５】
米国特許公報（特許文献２）は、ビニルエステルと、テトラフルオロエチレン、フッ化ビニリデン、ヘキサフルオロプロピレンおよびある種の官能化フルオロビニルエーテルなどのフルオロモノマーとの非晶質コポリマーを開示している。
【０００６】
【特許文献１】米国特許第３，４４９，３０５号明細書
【特許文献２】米国特許第５，８５１，５９３号明細書
【特許文献３】米国特許第５，６７４，９５９号明細書
【特許文献４】米国特許第５，７１７，０３６号明細書
【特許文献５】米国特許第４，６９４，０４５号明細書
【特許文献６】カナダ国特許第２，０６７，８９１号明細書
【特許文献７】欧州特許第０７８４０６４Ａ１号明細書
【特許文献８】米国特許第４，９８２，００９号明細書
【特許文献９】米国特許第４，１３８，４２６号明細書
【発明の開示】
【課題を解決するための手段】
【０００７】
ビニルエステルの共重合単位は、追加の硬化部位、改善された硬化特性および他の基材への高められた接着性をフルオロエラストマーに提供することができる。
【０００８】
本発明の態様は、４０〜７５モルパーセントのフッ化ビニリデンと、０．５〜４０モルパーセントのパーフルオロ（アルキルビニルエーテル）と、０．２５〜３０モルパーセントの、式ＣＨ2＝ＣＨＯＣ（Ｏ）Ｒ（式中ＲがＣ1〜Ｃ4のアルキル基である）を有するビニルエステルとの共重合単位を含むフルオロエラストマーである。モル百分率は、フルオロエラストマー中の共重合モノマー単位の全モルを基準としている。全共重合単位のモルパーセントの合計は１００モルパーセントである。
【０００９】
本発明の別の態様は、６０〜８０モルパーセントのフッ化ビニリデンと、１５〜２５モルパーセントのヘキサフルオロプロピレン単位と、０〜５モルパーセントのテトラフルオロエチレンと、０．２５〜３０モルパーセントの、式ＣＨ2＝ＣＨＯＣ（Ｏ）Ｒ（式中ＲがＣ1〜Ｃ4のアルキル基である）を有するビニルエステルとの共重合単位を含み、ここで、全共重合単位の合計が１００モルパーセントであるフルオロエラストマーである。
【発明を実施するための最良の形態】
【００１０】
本発明のフルオロエラストマーは、フッ化ビニリデン（ＶＦ2）と、式ＣＨ2＝ＣＨＯＣ（Ｏ）Ｒ（式中ＲがＣ1〜Ｃ4のアルキル基である）を有するビニルエステルとの共重合単位を含む。本発明のフルオロエラストマーに用いられてもよいビニルエステルの具体的な例には、ギ酸ビニル、酢酸ビニル、プロピオン酸ビニルおよび酪酸ビニルが挙げられるが、それらに限定されない。
【００１１】
ビニルエステルの共重合単位上のエステル側基は、重合、その後の処理（例えば凝固および乾燥）中に、および加硫中に少なくとも部分的に鹸化されることがある。鹸化される場合、鹸化の程度は、これらの処理中に存在する酸または塩基の量によって調節され得る。エステル基を鹸化するための好ましい手段は、水酸化アンモニウム、水酸化ナトリウム、水酸化テトラブチルアンモニウムなどの水性塩基とフルオロエラストマーとの反応による。本発明のフルオロエラストマーには、エステル側基が１）鹸化されていない、２）部分的に鹸化されているまたは３）完全に鹸化されているものが含まれる。
【００１２】
本発明の一実施形態では、フルオロエラストマーは、４０〜７５モルパーセントのフッ化ビニリデン（ＶＦ2）と、０．５〜４０モルパーセントのパーフルオロ（アルキルビニルエーテル）と、０．２５〜３０モルパーセントの、式ＣＨ2＝ＣＨＯＣ（Ｏ）Ｒ（式中ＲがＣ1〜Ｃ4のアルキル基である）を有するビニルエステルとの共重合単位を含む。任意選択的に、本フルオロエラストマーは、テトラフルオロエチレンの１０〜３５モルパーセント共重合単位をさらに含んでもよい。モル百分率は、フルオロエラストマー中の共重合モノマー単位の全モルを基準としている。
【００１３】
モノマーとしての使用に好適なパーフルオロ（アルキルビニルエーテル）には、式
ＣＦ2＝ＣＦＯ（Ｒf'Ｏ）n（Ｒf''Ｏ）mＲf  （Ｉ）
（式中、Ｒf'およびＲf''は、２〜６個の炭素原子の異なる線状または分岐のパーフルオロアルキレン基であり、ｍおよびｎは独立して０〜１０であり、そしてＲfは１〜６個の炭素原子のパーフルオロアルキル基である）
を有するものが含まれる。
【００１４】
好ましいクラスのパーフルオロ（アルキルビニルエーテル）には、式
ＣＦ2＝ＣＦＯ（ＣＦ2ＣＦＸＯ）nＲf  （ＩＩ）
（式中、ＸはＦまたはＣＦ3であり、ｎは０〜５であり、そしてＲfは１〜６個の炭素原子のパーフルオロアルキル基である）
の組成物を含む。
【００１５】
最も好ましいクラスのパーフルオロ（アルキルビニルエーテル）には、ｎが０または１であり、そしてＲfが１〜３個の炭素原子を含有するそれらのエーテルが含まれる。かかる過フッ素化エーテルの例には、パーフルオロ（メチルビニルエーテル）（ＰＭＶＥ）およびパーフルオロ（プロピルビニルエーテル）（ＰＰＶＥ）が挙げられる。他の有用なモノマーには、式
ＣＦ2＝ＣＦＯ［（ＣＦ2）mＣＦ2ＣＦＺＯ］nＲf  （ＩＩＩ）
（式中、Ｒfは、１〜６個の炭素原子を有するパーフルオロアルキル基であり、ｍ＝０または１、ｎ＝０〜５、そしてＺ＝ＦまたはＣＦ3である）
の化合物が含まれる。
【００１６】
このクラスの好ましいメンバーは、式中ＲfがＣ3Ｆ7であり、ｍ＝０、そしてｎ＝１であるものである。
【００１７】
追加のパーフルオロ（アルキルビニルエーテル）モノマーには、式
ＣＦ2＝ＣＦＯ［（ＣＦ2ＣＦ｛ＣＦ3｝Ｏ）n（ＣＦ2ＣＦ2ＣＦ2Ｏ）m（ＣＦ2）p］ＣxＦ2x+1  （ＩＶ）
（式中、ｍおよびｎは独立して＝０〜１０、ｐ＝０〜３、そしてｘ＝１〜５である）
の化合物が含まれる。
【００１８】
このクラスの好ましいメンバーには、式中ｎ＝０〜１、ｍ＝０〜１、そしてｘ＝１である化合物が含まれる。
【００１９】
有用なパーフルオロ（アルキルビニルエーテル）の追加の例には、
ＣＦ2＝ＣＦＯＣＦ2ＣＦ（ＣＦ3）Ｏ（ＣＦ2Ｏ）mＣnＦ2n+1  （Ｖ）
（式中、ｎ＝１〜５、ｍ＝１〜３、そして式中、好ましくは、ｎ＝１である）
が挙げられる。
【００２０】
本発明の別の実施形態では、フルオロエラストマーは、６０〜８０モルパーセントのフッ化ビニリデンと、１５〜２５モルパーセントのヘキサフルオロプロピレンと、０．２５〜３０モルパーセントの、式ＣＨ2＝ＣＨＯＣ（Ｏ）Ｒ（式中ＲがＣ1〜Ｃ4のアルキル基である）を有するビニルエステルとの共重合単位を含む。この実施形態のフルオロエラストマーは実質的にテトラフルオロエチレンの共重合単位を含まない。「実質的に含まない」とは、５モルパーセント以下、好ましくは０モルパーセントのテトラフルオロエチレンを意味する。
【００２１】
本発明のフルオロエラストマーは、任意選択的に、１つまたは複数の硬化部位モノマーの０．０５〜１０モルパーセント共重合単位をさらに含んでもよい。好適な硬化部位モノマーの例には、ｉ）臭素含有オレフィン、ｉｉ）ヨウ素含有オレフィン、ｉｉｉ）臭素含有ビニルエーテル、ｉｖ）ヨウ素含有ビニルエーテル、ｖ）１，１，３，３，３−ペンタフルオロプロペン（２−ＨＰＦＰ）、ｖｉ）パーフルオロ（２−フェノキシプロピルビニル）エーテル、ｖｉｉ）３，３，３−トリフルオロプロペン−１（ＴＦＰ）、ｖｉｉｉ）トリフルオロエチレン、ｉｘ）１，２，３，３，３−ペンタフルオロプロピレン、ｘ）１，１，３，３，３−ペンタフルオロプロピレン、ｘｉ）２，３，３，３−テトラフルオロプロペンおよびｘｉｉ）非共役ジエンが挙げられるが、それらに限定されない。
【００２２】
臭素化硬化部位モノマーは、他のハロゲン、好ましくはフッ素を含有してもよい。臭素化オレフィン硬化部位モノマーの例は、ＣＦ2＝ＣＦＯＣＦ2ＣＦ2ＣＦ2ＯＣＦ2ＣＦ2Ｂｒ、ブロモトリフルオロエチレン、４−ブロモ−３，３，４，４−テトラフルオロブテン−１（ＢＴＦＢ）、ならびに臭化ビニル，１−ブロモ−２，２−ジフルオロエチレン、臭化パーフルオロアリル、４−ブロモ−１，１，２−トリフルオロブテン−１、４−ブロモ−１，１，３，３，４，４−ヘキサフルオロブテン、４−ブロモ−３−クロロ−１，１，３，４，４−ペンタフルオロブテン、６−ブロモ−５，５，６，６−テトラフルオロヘキセン、４−ブロモパーフルオロブテン−１および臭化３，３−ジフルオロアリルなどの他のものである。本発明で有用な臭素化ビニルエーテル硬化部位モノマーには、２−ブロモ−パーフルオロエチルパーフルオロビニルエーテルおよびＣＦ2ＢｒＣＦ2Ｏ−ＣＦ＝ＣＦ2などのクラスＣＦ2Ｂｒ−Ｒf−Ｏ−ＣＦ＝ＣＦ2（Ｒfはパーフルオロアルキレン基である）のフッ素化化合物、ならびにＣＨ3ＯＣＦ＝ＣＦＢｒまたはＣＦ3ＣＨ2ＯＣＦ＝ＣＦＢｒなどのグラスＲＯＣＦ＝ＣＦＢｒまたはＲＯＣＢｒ＝ＣＦ2（式中、Ｒは低級アルキル基またはフルオロアルキル基である）のフルオロビニルエーテルが含まれる。
【００２３】
好適なヨウ化硬化部位モノマーには、式：ＣＨＲ＝ＣＨ−Ｚ−ＣＨ2ＣＨＲ−Ｉ（式中、Ｒは−Ｈまたは−ＣＨ3であり、Ｚは線状もしくは分岐の、任意選択的に１つまたは複数のエーテル酸素原子を含有するＣ1〜Ｃ18の（パー）フルオロアルキレン基、または米国特許公報（特許文献３）に開示されているような（パー）フルオロポリオキシアルキレン基である）のヨウ化オレフィンが含まれる。有用なヨウ化硬化部位モノマーの他の例は、米国特許公報（特許文献４）に開示されているように、式：Ｉ（ＣＨ2ＣＦ2ＣＦ2）nＯＣＦ＝ＣＦ2およびＩＣＨ2ＣＦ2Ｏ［ＣＦ（ＣＦ3）ＣＦ2Ｏ］nＣＦ＝ＣＦ2など（式中、ｎ＝１〜３である）の不飽和エーテルである。加えて、ヨードエチレン、４−ヨード−３，３，４，４−テトラフルオロブテン−１（ＩＴＦＢ）、３−クロロ−４−ヨード−３，４，４−トリフルオロブテン、２−ヨード−１，１，２，２−テトラフルオロ−１−（ビニルオキシ）エタン、２−ヨード−１−（パーフルオロビニルオキシ）−１，１，２，２−テトラフルオロエチレン、１，１，２，３，３，３−ヘキサフルオロ−２−ヨード−１−（パーフルオロビニルオキシ）プロパン、２−ヨードエチルビニルエーテル、３，３，４，５，５，５−ヘキサフルオロ−４−ヨードペンテン、およびヨードトリフルオロエチレンをはじめとする好適なヨウ化硬化部位モノマーが米国特許公報（特許文献５）に開示されている。ヨウ化アリルおよび２−ヨード−パーフルオロエチルパーフルオロビニルエーテルもまた有用な硬化部位モノマーである。
【００２４】
非共役ジエン硬化部位モノマーの例には、１，４−ペンタジエン、１，５−ヘキサジエン、１，７−オクタジエン、３，３，４，４−テトラフルオロ−１，５−ヘキサジエン、ならびに（特許文献６）および（特許文献７）に開示されているものなどの他のものが挙げられるが、それらに限定されない。好適なトリエンは８−メチル−４−エチリデン−１，７−オクタジエンである。
【００２５】
上に挙げた硬化部位モノマーのうち、フルオロエラストマーが過酸化物で硬化させられる状況に好ましい化合物には、４−ブロモ−３，３，４，４−テトラフルオロブテン−１（ＢＴＦＢ）、４−ヨード−３，３，４，４−テトラフルオロブテン−１（ＩＴＦＢ）、ヨウ化アリル、ブロモトリフルオロエチレンおよび８−ＣＮＶＥが含まれる。フルオロエラストマーがポリオールで硬化させられるとき、２−ＨＰＦＰまたはＴＦＰが好ましい硬化部位モノマーである。
【００２６】
あるいはまたは硬化部位モノマーの共重合単位に加えて、臭素またはヨウ素硬化部位が、重合中にヨウ化メチレンまたは１，４−ジヨードパーフルオロブタンなどのヨウ化または臭化連鎖移動剤を用いてフルオロエラストマーポリマー鎖端上へ任意選択的に導入されてもよい。
【００２７】
本発明のフルオロエラストマーは、任意選択的に、アルコールまたはカルボン酸基などの官能基を含有する共重合フルオロビニルエーテルをさらに含んでもよい。かかる官能性ビニルエーテルの例には、ＣＦ2＝ＣＦ（ＯＣＦ2ＣＦ（ＣＦ3））nＯp（ＣＦ2）mＡ（式中、Ａは−ＣＨ2ＯＨまたは−ＣＯＯＨであり、ｐ＝０または１、ｍ＝０〜１０、そしてｎ＝１〜２０であり、ただしｍ＝０のとき、ｐ＝０であり、そしてｎ＞０のとき、ｐ＝１である）が挙げられるが、それらに限定されない。好ましい官能性フルオロビニルエーテルには、米国特許公報（特許文献８）に開示されているようなＣＦ2＝ＣＦＯＣＦ2ＣＦ（ＣＦ3）ＯＣＦ2ＣＦ2ＣＨ2ＯＨ（ＥＶＥ−ＯＨ）、米国特許公報（特許文献９）に開示されているＣＦ2＝ＣＦＯＣＦ2ＣＦ（ＣＦ3）ＯＣＦ2ＣＦ2ＣＯＯＨ（ＥＶＥ−ＣＯＯＨ）；ＣＦ2＝ＣＦＯＣＦ2ＣＦ（ＣＦ3）ＯＣＦ2ＣＦ2ＳＯ2Ｆ（ＰＳＥＰＶＥ）、ＣＦ2＝ＣＦＯＣＦ2ＣＦ（ＣＦ3）ＯＣＦ2ＣＦ2ＣＯＯＲ（ＥＶＥ）（式中、Ｒはアルキル基、好ましくはメチルである）、およびＣＦ2＝ＣＦＯＣＦ2ＣＦ（ＣＦ3）ＯＣＦ2ＣＦ2ＣＨ2Ｏ−Ｐ（Ｏ）（ＯＲ1）2（ＥＶＥ−Ｐ）（式中、Ｒ1は水素、ナトリウムまたはカリウムイオンである）が含まれる。
【００２８】
本発明のフルオロエラストマーは一般に、フリーラジカル乳化または懸濁重合によって製造される。好ましくは、重合は当該技術分野で周知の連続、バッチ式、またはセミバッチ式乳化法で実施される。生じたフルオロエラストマーラテックスは通常、電解質の添加によって凝固させられる。沈澱したポリマーは水で洗浄され、次に、例えば、空気オーブン中で乾燥させられて実質的に乾燥したフルオロエラストマーゴムを生成する。
【００２９】
セミバッチ式乳化重合法では、所望の組成のガス状モノマー混合物（初期のモノマー装入物）は、水溶液を含有する反応器中へ導入される。一般に、水溶液のｐＨは塩基（例えば苛性）または緩衝剤（例えばリン酸塩）で、製造中のフルオロエラストマーのタイプに依存して、１〜８（好ましくは３〜７）に調節される。加えて、初期の水溶液は、フルオロエラストマーラテックス粒子形成を促進し、こうして重合プロセスを加速させるために、界面活性剤および／または前に製造されたフルオロエラストマー種ポリマーなどの核形成剤を含有してもよい。
【００３０】
初期の装入物に含有されるモノマー混合物の量は、０．５〜１０ＭＰａの反応器圧力をもたらすように設定される。
【００３１】
モノマー混合物は水性媒体中に分散され、そして、任意選択的に、連鎖移動剤がまた、反応混合物が典型的には機械撹拌によってかき混ぜられながら、この時点で加えられてもよい。
【００３２】
セミバッチ式反応混合物の温度は２５℃〜１３０℃、好ましくは５０℃〜１００℃の範囲に維持される。重合は、開始剤が熱分解するか、還元剤と反応するかのいずれかを経て、生じたラジカルが分散されたモノマーと反応するときに開始する。
【００３３】
ガス状の主要モノマーと硬化部位モノマーとの追加量（追加フィード）は、調節された温度で一定の反応器圧力を維持するために、重合の間中調節された速度で加えられる。重合圧力は０．５〜１０ＭＰａ、好ましくは１〜６．２ＭＰａの範囲に調節される。
【００３４】
２〜３０時間の範囲の重合時間がこのセミバッチ式重合法では典型的に用いられる。
【００３５】
好適な連続乳化重合法は以下のようにセミバッチ法とは異なる。連続法では、ガス状モノマーと水溶性モノマーなどの他の原料、連鎖移動剤、緩衝剤、塩基、重合開始剤、界面活性剤などの溶液とが一定の速度で別個の流れで反応器にフィードされる。連続法反応混合物の温度は、２５℃〜１３０℃、好ましくは８０℃〜１２０℃の範囲に維持される。
【００３６】
これより、本発明を、すべての部が特に明記されない限り重量による、以下の実施形態によって例示する。
【実施例】
【００３７】
（試験方法）
ムーニー（Ｍｏｏｎｅｙ）粘度、ＭＬ（１＋１０）は、１分の予熱時間および１０分のローター操作時間を用いて１２１℃で大きい（Ｌ）ローターを使ってＡＳＴＭ（米国材料試験協会）Ｄ１６４６に従って測定した。
【００３８】
19Ｆ−ＮＭＲは、７．５μｓの９０°パルス、１５０ＫＨｚのスペクトル幅および１０秒のリサイクル遅れ（ｄｌ）を用いて、クワッド・プローブ（Ｑｕａｄ  Ｐｒｏｂｅ）付きブルッカー（Ｂｒｕｋｅｒ）ＤＲＸ４００分光計（ＳＮ  Ｚ８４００／００２６）で、特に明記しない限り、室温で実行させた。計１６スキャンを得た。
【００３９】
1Ｈ−ＮＭＲは、19Ｆ−ＮＭＲと同じ分光計および同じプローブで室温にて実行させた。１１．２μｓの９０°パルス、１０ＫＨｚのスペクトル幅および３０秒のリサイクル遅れ（ｄｌ）を用いた。計１６スキャンを得た。
【００４０】
Ｔgは、１０℃／分の加熱速度、および窒素雰囲気を用いてＴＡ機器（ＴＡ  Ｉｎｓｔｒｕｍｅｎｔｓ）２９２０でのＤＳＣによって測定した。
【００４１】
（実施例１）
本発明のポリマーを、十分に撹拌される反応容器中８０℃で実施される、セミバッチ式乳化重合法によって製造した。２リットル反応器に１２００ｇの脱イオン脱酸素水、２１．４ｇパーフルオロオクタン酸アンモニウム、４ｇリン酸二ナトリウム七水和物を装入した。反応器を８０℃に加熱し、次に３０重量％ＴＦＥと７０重量％ＰＭＶＥとの混合物で２．０７ＭＰａに加圧した。０．２重量％過硫酸アンモニウム開始剤水溶液の１４．８ｍＬアリコートを次に加えた。５５．２重量％フッ化ビニリデン（ＶＦ2）と、９．８重量％ＴＦＥと、３５．１重量％ＰＭＶＥとのガスモノマー混合物を反応器に供給して重合の間中２．０７ＭＰａの圧力を維持した。開始剤溶液を反応期間の終わりまで５．０ｍＬ／時で連続的にフィードした。４ｇのガスモノマー混合物をフィードした後、ＶＡｃフィードを、計１２．４ｇのＶＡｃをフィードしてしまうまで３ｇのＶＡｃ対９７ｇのガスモノマー混合物の比で別個に開始した。計４１７ｇのガスモノマー混合物を反応器に供給した後、モノマー添加を止め、反応器から残留モノマーを一掃した。全反応時間は１３時間であった。生じたフルオロエラストマーラテックスを硫酸アルミニウム水溶液の添加によって凝固させ、濾過したフルオロエラストマーを脱イオン水で洗浄した。ポリマー小片を６０℃で２日間乾燥させた。生成物は、示差走査熱量測定法（加熱モード、１０℃／分、転移の変曲点）によって測定した際に−２８．１℃のガラス転移温度と、周囲温度でヘキサフルオロベンゼン溶媒中の1Ｈおよび19Ｆ−ＮＭＲによって分析した際にＴＦＥ／ＶＦ2／ＰＭＶＥ／ＶＡｃ＝３０．４／４１．９／２７．０／０．７（モル％）の組成とを有した。
【国際調査報告】
2009513794.tif 000002
2009513794.tif 000003
2009513794.tif 000004
2009513794.tif 000005
2009513794.tif 000006